(57)【要約】【課題】速硬化性と保存安定性に優れ、かつ加圧成形において繊維の配向乱れを抑制することが可能なエポキシ樹脂組成物、および該エポキシ樹脂組成物を用いたプリプレグ、ならびに該プリプレグを硬化させてなる繊維強化複合材料を提供すること。【解決手段】次の成分［Ａ］、［Ｂ］、［Ｃ］、［Ｄ］、［Ｅ］を含み、下記条件（１）から（５）を満たすエポキシ樹脂組成物。［Ａ］：エポキシ樹脂［Ｂ］：ジシアンジアミド［Ｃ］：芳香族ウレア［Ｄ］：ホウ酸エステル［Ｅ］：粒子（１）０．００５≦（成分［Ｄ］の含有量／成分［Ｃ］の含有量）≦０．０４５（２）０．９≦（成分［Ａ］の活性基モル数／成分［Ｂ］の活性水素モル数）≦１．３（３）１２≦（成分［Ａ］の含有量／成分［Ｃ］の含有量）≦２６（４）成分［Ｅ］の平均粒子径が１０μｍよりも大きい。（５）成分［Ｅ］は１５０℃においてエポキシ樹脂組成物内にて不溶状態で存在する。【選択図】なし【特許請求の範囲】
【請求項１】
次の成分［Ａ］、［Ｂ］、［Ｃ］、［Ｄ］、［Ｅ］を含み、下記条件（１）から（５）を満たすエポキシ樹脂組成物。
［Ａ］：エポキシ樹脂
［Ｂ］：ジシアンジアミド
［Ｃ］：芳香族ウレア
［Ｄ］：ホウ酸エステル
［Ｅ］：粒子
（１）０．００５≦（成分［Ｄ］の含有量／成分［Ｃ］の含有量）≦０．０４５
（２）０．９≦（成分［Ａ］の活性基モル数／成分［Ｂ］の活性水素モル数）≦１．３
（３）１２≦（成分［Ａ］の含有量／成分［Ｃ］の含有量）≦２６
（４）成分［Ｅ］の平均粒子径が１０μｍよりも大きい。
（５）成分［Ｅ］は１５０℃においてエポキシ樹脂組成物内にて不溶状態で存在する。
【請求項２】
４０℃、７５％ＲＨで１４日間保存した後のガラス転移温度の変化が２０℃以下である、請求項１に記載のエポキシ樹脂組成物。
【請求項３】
動的粘弾性測定で、５℃／分の速度にて４０℃から２５０℃まで温度を上げた際にエポキシ樹脂組成物が最低粘度を示す温度が、１１０℃以上１４０℃以下である、請求項１または２に記載のエポキシ樹脂組成物。
【請求項４】
請求項１〜３のいずれかに記載のエポキシ樹脂組成物と炭素繊維からなるプリプレグ。
【請求項５】
請求項４に記載のプリプレグが硬化されてなる繊維強化複合材料。
【発明の詳細な説明】
【技術分野】
【０００１】
本発明は、スポーツ用途、航空宇宙用途および一般産業用途に適した繊維強化複合材料のマトリックス樹脂として好ましく用いられるエポキシ樹脂組成物、ならびに、これをマトリックス樹脂としたプリプレグおよび繊維強化複合材料に関するものである。
【背景技術】
【０００２】
繊維強化複合材料の製造には、強化繊維に熱硬化性樹脂を含浸したシート状の中間基材（プリプレグ）が汎用される。プリプレグを積層、加熱して硬化する方法で成形品が得られ、航空機やスポーツなど、様々な分野へ応用されている。プリプレグのマトリックス樹脂として用いられる熱硬化性樹脂としては、耐熱性、接着性、機械特性に優れることから、エポキシ樹脂が汎用される。
【０００３】
ここで、オートクレーブや加熱炉などを用いて成形体を得る製造方法は、成形のサイクルタイムが長いため、量産性を重視した繊維強化複合材料の製造、特に自動車用途では、プリプレグの積層体を高温、高圧で成形する手法が、しばしば用いられる。一般に、成形体を得るサイクルタイムと、成形体の品位はトレードオフの関係があり、高温高圧で加圧することによって、繊維の配向乱れの発生や機械特性の低下が問題となる。また、サイクルタイムを短縮するためにエポキシ樹脂の反応性（速硬化性）を高めると、プリプレグの保存安定性が損なわれ、保管時の品質低下が問題となる。そこで、保存安定性と速硬化性を両立し、かつ、高圧の成形でも高い品位を保持できる繊維強化複合材料を得る技術の構築が望まれている。
【０００４】
特許文献１には、速硬化性に優れ、１４０℃を超えないＴｇを有するエポキシ樹脂組成物が開示されている。
【０００５】
特許文献２には、ジシアンジアミド、芳香族ウレア、およびホウ酸エステルを含む、保存安定性に優れたエポキシ樹脂組成物が開示されている。
【０００６】
特許文献３には、特定の温度で膨潤する粒子を含むエポキシ樹脂組成物を用い、加熱硬化の温度でのみ増粘させ、加圧成形における成形体の繊維の配向乱れを抑制する技術が開示されている。
【先行技術文献】
【特許文献】
【０００７】
【特許文献１】特表２０１６−５００４０９号公報
【特許文献２】特開２０１６−１４８０２０号公報
【特許文献３】特許６１３１３３２号公報
【発明の概要】
【発明が解決しようとする課題】
【０００８】
特許文献１に記載のエポキシ樹脂組成物は、速硬化性には優れるが、保存安定性は不十分であった。
【０００９】
特許文献２に記載のエポキシ樹脂組成物は、保存安定性に優れるが、速硬化性は不十分であった。
【００１０】
特許文献３に記載の熱硬化性樹脂組成物は、増粘粒子を配合することで、成形体の繊維の配向乱れを抑制することができる。しかしながら、加圧成形の温度で増粘するため、成形体表面への樹脂の流動が不足し、表面品位が十分とはいえなかった。また、エポキシ樹脂組成物の保存安定性に関する言及もなかった。
【００１１】
そこで、本発明では、かかる従来技術の欠点を克服し、速硬化性と保存安定性を両立し、かつ、加圧成形にて繊維の配向乱れを抑制することが可能なエポキシ樹脂組成物、プリプレグおよび繊維強化複合材料を提供することを目的とする。
【課題を解決するための手段】
【００１２】
本発明者らは、前記課題を解決すべく鋭意検討した結果、下記構成からなるエポキシ樹脂組成物を見出し、本発明を完成させるに至った。すなわち、本発明のエポキシ樹脂組成物は、以下の構成からなる。
【００１３】
次の成分［Ａ］、［Ｂ］、［Ｃ］、［Ｄ］、［Ｅ］を含み、下記条件（１）から（５）を満たすエポキシ樹脂組成物。
［Ａ］：エポキシ樹脂
［Ｂ］：ジシアンジアミド
［Ｃ］：芳香族ウレア
［Ｄ］：ホウ酸エステル
［Ｅ］：粒子
（１）０．００５≦（成分［Ｄ］の含有量／成分［Ｃ］の含有量）≦０．０４５
（２）０．９≦（成分［Ａ］の活性基モル数／成分［Ｂ］の活性水素モル数）≦１．３
（３）１２≦（成分［Ａ］の含有量／成分［Ｃ］の含有量）≦２６
（４）成分［Ｅ］の平均粒子径が１０μｍよりも大きい。
（５）成分［Ｅ］は１５０℃においてエポキシ樹脂組成物内にて不溶状態で存在する。
【００１４】
また、本発明のプリプレグは、上記のエポキシ樹脂組成物と炭素繊維からなる。
【００１５】
さらに、本発明の繊維強化複合材料は、上記のプリプレグが硬化されてなる。
【発明の効果】
【００１６】
本発明に記載のエポキシ樹脂組成物を用いることで、速硬化性と保存安定性を両立し、かつ、加圧成形時の繊維の配向乱れを抑制することが可能なプリプレグおよび繊維強化複合材料を提供することができる。
【発明を実施するための形態】
【００１７】
本発明のエポキシ樹脂組成物は、［Ａ］エポキシ樹脂、［Ｂ］ジシアンジアミド、［Ｃ］芳香族ウレア、［Ｄ］ホウ酸エステル、および［Ｅ］粒子を必須成分として含む。まず、成分［Ａ］、［Ｂ］、［Ｃ］、および［Ｄ］について説明する。
【００１８】
（成分［Ａ］）
本発明における成分［Ａ］はエポキシ樹脂である。［Ａ］エポキシ樹脂は、特に限定されないが、例えば、ビスフェノールＡ型エポキシ樹脂、ビスフェノールＦ型エポキシ樹脂、ビスフェノールＳ型エポキシ樹脂、ビフェニル型エポキシ樹脂、ナフタレン型エポキシ樹脂、ノボラック型エポキシ樹脂、フルオレン骨格を有するエポキシ樹脂、フェノール化合物とジシクロペンタジエンの共重合体を原料とするエポキシ樹脂、ジグリシジルレゾルシノール、テトラキス（グリシジルオキシフェニル）エタン、トリス（グリシジルオキシフェニル）メタンのようなグリシジルエーテル型エポキシ樹脂、テトラグリシジルジアミノジフェニルメタン、トリグリシジルアミノフェノール、トリグリシジルアミノクレゾール、テトラグリシジルキシレンジアミンのようなグリシジルアミン型エポキシ樹脂などが挙げられる。エポキシ樹脂は、これらを単独で用いても、複数種を組み合わせても良い。
【００１９】
成分［Ａ］の市販品としては、“ｊＥＲ（登録商標）”８２８、１００１、１００７ＦＳ、１５４、４００７Ｐ、４０１０Ｐ（以上、三菱ケミカル（株）製）、“Ｅｐｉｃｌｏｎ（登録商標）”８３０、Ｎ−７４０、ＨＰ７２００、ＨＰ７２００Ｈ、ＨＰ７２００ＨＨ、ＨＰ７２００ＨＨＨ（以上、ＤＩＣ（株）製）、“スミエポキシ（登録商標）”ＥＬＭ４３４、ＥＬＭ１００、ＥＬＭ１２０（以上、住友化学（株）製）、“アラルダイト（登録商標）”ＭＹ７２０、ＭＹ７２１、ＭＹ０５００、ＭＹ０５１０、ＭＹ０６００（以上、ハンツマン・アドバンスド・マテリアルズ社製）、“エポトート（登録商標）”ＹＤＦ２００１（新日鐵住金化学（株）製）などが挙げられる。
【００２０】
（成分［Ｂ］）
本発明における［Ｂ］はジシアンジアミドである。ジシアンジアミドは、化学式（Ｈ２Ｎ）２Ｃ＝Ｎ−ＣＮで表される化合物である。ジシアンジアミドは、樹脂硬化物に高い力学特性や耐熱性を与える点で優れており、エポキシ樹脂の硬化剤として広く用いられる。かかるジシアンジアミドの市販品としては、ＤＩＣＹ７、ＤＩＣＹ１５（以上、三菱ケミカル（株）製）などが挙げられる。
【００２１】
成分［Ｂ］を粉体としてエポキシ樹脂組成物に配合することは、室温での保存安定性や、プリプレグ製造時の粘度安定性の観点から好ましい。また、成分［Ｂ］を予め成分［Ａ］のエポキシ樹脂の一部に三本ロールなどを用いて分散させておくことは、エポキシ樹脂組成物を均一にし、硬化物の物性を向上させるため好ましい。
【００２２】
成分［Ｂ］は後述する成分［Ｃ］芳香族ウレアと併用することで硬化温度を下げることができる。本発明においては、硬化時間を短縮するため、成分［Ｂ］と成分［Ｃ］を併用することを必要とする。
【００２３】
（成分［Ｃ］）
本発明における成分［Ｃ］は芳香族ウレア化合物である。成分［Ｃ］は硬化促進剤として働き、成分［Ｂ］と併用した場合に硬化時間を短縮することができる。
【００２４】
かかる成分［Ｃ］として、例えば、３−（３，４−ジクロロフェニル）−１，１−ジメチルウレア、３−（４−クロロフェニル）−１，１−ジメチルウレア、４，４’−メチレンビスフェニルジメチルウレア、フェニルジメチルウレア、トルエンビスジメチルウレアなどが挙げられる。
【００２５】
成分［Ｃ］の市販品としては、ＤＣＭＵ９９（保土ヶ谷化学工業（株）製）、“Ｏｍｉｃｕｒｅ（登録商標）”２４（ピィ・ティ・アイ・ジャパン（株）製）、“Ｄｙｈａｒｄ（登録商標）”ＵＲ５０５（ＣＶＣ製）などが挙げられる。
【００２６】
（成分［Ｄ］）
本発明における成分［Ｄ］はホウ酸エステルである。成分［Ｄ］は成分［Ｃ］と併用することで、保管温度での成分［Ｃ］と成分［Ａ］の反応を抑制することができるため、プリプレグの保存安定性が著しく向上する。そのメカニズムは定かではないが、成分［Ｄ］はルイス酸性を持つため、成分［Ｃ］から遊離したアミン化合物と成分［Ｄ］が相互作用し、アミン化合物の反応性を低下させているのではないかと考えられる。
【００２７】
かかる成分［Ｄ］として、例えば、トリメチルボレート、トリエチルボレート、トリブチルボレート、トリｎ−オクチルボレート、トリ（トリエチレングリコールメチルエーテル）ホウ酸エステル、トリシクロヘキシルボレート、トリメンチルボレートなどのアルキルホウ酸エステル、トリｏ−クレジルボレート、トリｍ−クレジルボレート、トリｐ−クレジルボレート、トリフェニルボレートなどの芳香族ホウ酸エステル、トリ（１，３−ブタンジオール）ビボレート、トリ（２−メチル−２，４−ペンタンジオール）ビボレート、トリオクチレングリコールジボレートなどが挙げられる。
【００２８】
また、ホウ酸エステルとして、分子内に環状構造を有する環状ホウ酸エステルを用いることもできる。環状ホウ酸エステルとしては、トリス−ｏ−フェニレンビスボレート、ビス−ｏ−フェニレンピロボレート、ビス−２，３−ジメチルエチレンフェニレンピロボレート、ビス−２，２−ジメチルトリメチレンピロボレートなどが挙げられる。
【００２９】
成分［Ｄ］の市販品としては、“キュアダクト（登録商標）”Ｌ−０１Ｂ、Ｌ−０７Ｎ、Ｌ−０７Ｅ（以上、四国化成工業（株））（ホウ酸エステル化合物を５質量部含む組成物）などが挙げられる。
【００３０】
本発明のエポキシ樹脂組成物に含まれる成分［Ｃ］、成分［Ｄ］は下記の条件（１）を満たす。
（１）０．００５≦（成分［Ｄ］の含有量／成分［Ｃ］の含有量）≦０．０４５。
【００３１】
条件（１）について、エポキシ樹脂組成物の成分［Ｄ］の含有量／成分［Ｃ］の含有量で示される値が０．００５〜０．０４５の範囲内にあると、速硬化性と保存安定性のバランスに優れるエポキシ樹脂組成物が得られる。成分［Ｄ］の含有量／成分［Ｃ］の含有量が０．００５未満の場合、保存安定性が不十分なものとなる。一方、成分［Ｄ］の含有量／成分［Ｃ］の含有量が０．０４５を超える場合、硬化時間が不十分なものとなる。なお、成分［Ｃ］の含有量または成分［Ｄ］の含有量とは、成分［Ａ］のエポキシ樹脂１００質量部に対する［Ｃ］ホウ酸エステルまたは［Ｄ］ホウ酸エステルの配合量のことである。
【００３２】
本発明のエポキシ樹脂組成物の保存安定性は、例えば、示差走査熱量分析（ＤＳＣ）にて、ガラス転移温度の変化を追跡することで評価できる。具体的には、エポキシ樹脂組成物を、恒温恒湿槽などで所定の期間保管し、保管前後のガラス転移温度変化をＤＳＣにより−２０℃から１５０℃まで５℃／分で昇温して測定することで判定できる。
【００３３】
本発明のエポキシ樹脂組成物は、４０℃、７５％ＲＨで１４日間保存した後のガラス転移温度の変化が２０℃以下であることが好ましい。かかるガラス転移温度の変化が２０℃以下であることで、該エポキシ樹脂組成物からなるプリプレグはさらに優れた保存安定性を示す。
【００３４】
本発明のエポキシ樹脂組成物の硬化時間は、例えば、加硫／硬化特性試験機キュラストメーターＶ型（ＪＳＲトレーディング（株）製）を用いることで評価できる。具体的には、調製したエポキシ樹脂組成物を１５０℃に加熱されたダイスにサンプルを入れ、ねじり応力をかけてサンプルの硬化の進行にともなう粘度上昇をダイスに伝わるトルクとし、最大ピークトルクの７０％に達する時間を脱型可能な時間とし評価する。
【００３５】
本発明のエポキシ樹脂組成物に含まれる成分［Ａ］、成分［Ｂ］は下記の条件（２）を満たす。
（２）０．９≦（成分［Ａ］の活性基モル数／成分［Ｂ］の活性水素モル数）≦１．３。
【００３６】
条件（２）について、成分［Ａ］の活性基モル数／成分［Ｂ］の活性水素モル数で示される値が、０．９〜１．３の範囲にある場合、速硬化性に優れるエポキシ樹脂組成物を与える。成分［Ａ］の活性基モル数／成分［Ｂ］の活性水素モル数が、１．３を超える場合には、速硬化性が不十分なものとなる。一方、成分［Ａ］の活性基モル数／成分［Ｂ］の活性水素モル数が、０．９未満の場合には、硬化物の機械特性が不十分なものとなる。
【００３７】
なお、成分［Ａ］の活性基モル数とは、各エポキシ樹脂活性基のモル数の和のことであり、下式で表される。
成分［Ａ］の活性基モル数＝（エポキシ樹脂Ａ質量／エポキシ樹脂Ａのエポキシ当量）＋（エポキシ樹脂Ｂ質量／エポキシ樹脂Ｂのエポキシ当量）＋・・・・＋（エポキシ樹脂Ｗ質量／エポキシ樹脂Ｗのエポキシ当量）。
【００３８】
また、成分［Ｂ］の活性水素モル数は、ジシアンジアミド質量をジシアンジアミドの活性水素当量で除することにより求められ、下式で表される。
成分［Ｂ］の活性水素モル数＝ジシアンジアミドの質量／ジシアンジアミドの活性水素当量。
【００３９】
本発明のエポキシ樹脂組成物に含まれる成分［Ａ］、成分［Ｃ］は下記の条件（３）を満たす。
（３）１２≦（成分［Ａ］の含有量／成分［Ｃ］の含有量）≦２６。
【００４０】
条件（３）について、成分［Ａ］の含有量／成分［Ｃ］の含有量で示される値が、１２〜２６の範囲にある場合、速硬化性に優れるエポキシ樹脂組成物を与える。成分［Ａ］の含有量／成分［Ｃ］の含有量が、２６を超える場合には、速硬化性が不十分なものとなる。一方、成分［Ａ］の含有量／成分［Ｃ］の含有量が、１２未満の場合には、硬化物の機械特性が不十分となる。
【００４１】
一般に、エポキシ樹脂組成物の速硬化性と保存安定性はトレードオフの関係にあり、速硬化性と保存安定性は両立できない。本発明のエポキシ樹脂組成物が前記条件（１）〜（３）をすべて満たすことで初めて、速硬化性と保存安定性のトレードオフが打破され、速硬化性と保存安定性を両立したプリプレグを得ることができる。条件（１）〜（３）のいずれか１つ、あるいは２つを満たすだけでは、速硬化性と保存安定性は両立できない。
【００４２】
続いて、成分［Ｅ］について説明する。
【００４３】
（成分［Ｅ］）
本発明に含まれる成分［Ｅ］は粒子である。本発明において、成分［Ｅ］の体積平均粒子径は１０μｍよりも大きい必要がある（条件（４））。体積平均粒子径を１０μｍより大きくすることで、プリプレグの積層体の加圧成形の際に粒子がプリプレグ層の間に遍在し、プリプレグ同士の層間の摩擦力を高めることができるため、成形体の繊維の配向が乱れにくい。すなわち、積層体の加圧加熱時に、プリプレグ層間に粒子が遍在するためには、定かでは無いが、プリプレグを構成する炭素繊維の間に粒子が埋没しないことが重要となるためである。かかる成分［Ｅ］の体積平均粒子径の範囲の上限としては、１０００μｍ以下が好ましい。ここで、体積平均粒子径はＪＩＳ  Ｚ８８２５−１（２００１）に従って、レーザー回析・散乱式粒度分布測定装置で測定した値である。
【００４４】
さらに、成分［Ｅ］は、成分［Ａ］、［Ｂ］、［Ｃ］、［Ｄ］および、必要に応じて以下で説明される成分［Ｆ］熱可塑性樹脂と混合してなるエポキシ樹脂組成物内にて、１５０℃において不溶状態で存在する必要がある（条件（５））。粒子が他の構成要素に溶解しない、すなわち、エポキシ樹脂組成物内にて不溶状態で存在することで、加圧時に層間の摩擦力を発現し、その結果、加圧成形時の繊維の配向乱れを抑制することができる。
【００４５】
ここで、成分［Ｅ］の上記溶解性は、上記のとおりエポキシ樹脂組成物の他の構成成分への溶解性ではあるが、成分［Ｂ］および成分［Ｃ］は、エポキシ樹脂組成物の硬化の過程では固体として存在するため、現実的には成分［Ｂ］および成分［Ｃ］を含む樹脂組成物から成分［Ｅ］の溶解性を判断することが難しい。したがって、下記の方法で成分［Ｅ］の溶解性を判定する。すなわち、成分［Ｂ］および成分［Ｃ］を除いたエポキシ樹脂組成物の他の構成成分、例えば、成分［Ａ］および成分［Ｄ］、成分［Ｆ］からなる樹脂組成物、または、エポキシ樹脂組成物が成分［Ｆ］を有しない場合は成分［Ａ］および成分［Ｄ］からなる樹脂組成物に、常温の状態で成分［Ｅ］を配合し、１５０℃の温度で３０分間加熱した混合物を調製する。該混合物中の成分［Ｅ］の体積平均粒子径を、ＪＩＳ  Ｚ８８２５−１（２００１）に従って測定し、加熱混合前後の成分［Ｅ］の体積平均粒子径との差の絶対値が２％以内であれば、本発明で用いるエポキシ樹脂組成物内に不溶であると判断することもできる。
【００４６】
加圧成形時の繊維の配向乱れは、例えば、加圧成形を行う前のプリプレグ積層体の投影面積（ＰＡ）と加圧成形後の成形体の投影面積（ＣＡ）の比（ＣＡ／ＰＡ）を比較することで評価することができる。加圧成形後の成形体の投影面積（ＣＡ）は、実質的に、加圧成形前のプリプレグ積層体の投影面積（ＰＡ）よりも小さくなることはないため、ＣＡ／ＰＡが１．０の場合、成形体の繊維の配向乱れが起きていないことを示す。また、ＣＡ／ＰＡが１．０に近いほど、成形体の繊維の配向乱れの度合いが少ないと判断することができる。
【００４７】
前記エポキシ樹脂組成物に含まれる成分［Ｅ］は、成分［Ａ］１００質量部に対して、０．５以上５．０質量部以下であることが好ましい。上記範囲を満たすことで、成形体の繊維の配向乱れ抑制と機械特性のバランスに優れる。
【００４８】
成分［Ｅ］の市販品として、例えば、“ダイミックビーズ（登録商標）”ＵＣＮ−５０５１Ｄ（架橋ポリウレタン、大日精化工業（株）製）、“ＳＵＮＢＬＡＣＫ（登録商標）”ＳＢ９００、ＳＢ３２０（以上、旭カーボン（株）製）、カーボンＥＣＰ（ライオン（株）製）、“三菱（登録商標）”カーボンブラックＲＣＦ＃４０（三菱ケミカル（株）製）などが挙げられる
本発明のエポキシ樹脂組成物の硬化時間は、１４５秒以下であることが好ましい。かかる硬化時間が１４５秒以下であることで、加圧成形時の成形体の繊維の配向乱れを、より効果的に抑制することができる。加圧時に成分［Ｅ］が発生させるプリプレグ層間の摩擦力に加え、硬化速度を高めることにより、硬化にともなう樹脂の流動時間が短縮されるためである。
【００４９】
本発明のエポキシ樹脂組成物は、本発明の効果を失わない範囲において、粘弾性を調整し、プリプレグのタックやドレープ特性を改良する目的や、樹脂組成物の機械特性や靭性を高めるなどの目的で、熱可塑性樹脂［Ｆ］を含むことができる。
【００５０】
かかる熱可塑性樹脂［Ｆ］として、ポリビニルホルマールやポリビニルブチラールなどのポリビニルアセタール樹脂、ポリビニルアルコール、フェノキシ樹脂、ポリアミド、ポリイミド、ポリビニルピロリドン、ポリスルホンなどを挙げることができる。
【００５１】
本発明のエポキシ樹脂組成物は、動的粘弾性測定で、５℃／分の速度にて４０℃から２５０℃まで温度を上げた際の最低粘度を示す温度が、１１０℃以上１４０℃以下であることが好ましい。動的粘弾性測定で、５℃／分の速度にて４０℃から２５０℃まで温度を上げた際の最低粘度を示す温度が、１１０℃以上１４０℃以下の範囲にある場合、該エポキシ樹脂組成物からなるプリプレグを加熱加圧してなる繊維強化複合材料は、優れた外観を示す。これは、加圧成形中のエポキシ樹脂組成物が、硬化過程で適切な流動性を保つため、成形体の表面に十分に樹脂がいきわたり、表面に、樹脂の皮膜が形成されるためである。
【００５２】
本発明のエポキシ樹脂組成物が最低粘度を示す温度は、例えば、動的粘弾性測定にて、粘度の変化を追跡することで評価できる。具体的には、後述する方法にて調製されたエポキシ樹脂組成物を、レオメーター（回転型動的粘度弾性測定装置）を用いて、５℃／分の速度にて４０℃から２５０℃まで温度を上げた際の前記エポキシ樹脂組成物が最低粘度を示す温度で評価できる。
【００５３】
次に、本発明の繊維強化複合材料について説明する。具体的には、本発明のエポキシ樹脂組成物からなるプリプレグを積層した後、加熱し硬化させることにより、本発明のエポキシ樹脂組成物の樹脂硬化物をマトリックス樹脂として含む繊維強化複合材料を得ることができる。以下に、具体的に説明する。
【００５４】
本発明のエポキシ樹脂組成物の調製には、例えばニーダー、プラネタリーミキサー、３本ロールおよび２軸押出機といった機械を用いて混練しても良いし、均一な混練が可能であれば、ビーカーとスパチュラなどを用い、手で混ぜても良い。
【００５５】
プリプレグの製造方法として、本発明のエポキシ樹脂組成物を炭素繊維基材に含浸させて得る方法が挙げられる。含浸させる方法としては、ホットメルト法（ドライ法）などを挙げることができる。ホットメルト法は、加熱により低粘度化したエポキシ樹脂組成物を直接炭素繊維に含浸させる方法、または離型紙などの上にエポキシ樹脂組成物をコーティングしたフィルムを作製しておき、次いで炭素繊維の両側または片側からこのフィルムを重ね、加圧加熱することにより炭素繊維に樹脂を含浸させる方法である。この際、離型紙に塗布する樹脂の量を変えることで、プリプレグの繊維重量含有率を調整することができる。
【００５６】
繊維強化複合材料の製造方法として、上記プリプレグの積層体を加熱および加圧することで成形体を得る方法が挙げられる。具体的には、加圧成形法、オートクレーブ成形法、バッギング成形法、ラッピングテープ法、内圧成形法などを適宜使用することができる。
【００５７】
本発明のエポキシ樹脂組成物からなる繊維強化複合材料は、一般産業用途に好ましく用いられる。より具体的には、自動車、自転車、船舶および鉄道車両などの構造材の製造に好ましく用いられる。なかでも、速硬化性と保存安定性を両立し、加圧成形時の繊維の配向乱れを抑制が可能であることから、自動車などの外板向けのハイサイクル成形に、特に好ましく用いることができる。また、繊維の配向乱れを抑制することにより、繊維強化複合材料の機械特性の低下を抑えることが可能であるため、構造部材などの用途に広く用いることができる。
【実施例】
【００５８】
以下に実施例を示し、本発明をさらに具体的に説明するが、本発明はこれら実施例の記載に限定されるものではない。
【００５９】
本実施例で用いる構成要素は以下の通りである。
【００６０】
＜使用した材料＞
・成分［Ａ］：エポキシ樹脂
［Ａ］−１  “ｊＥＲ（登録商標）”８２８（ビスフェノールＡ型エポキシ樹脂、三菱ケミカル（株）製）
［Ａ］−２  “ｊＥＲ（登録商標）”１００１（ビスフェノールＡ型エポキシ樹脂、三菱ケミカル（株）製）
［Ａ］−３  “ｊＥＲ（登録商標）”１００７ＦＳ（ビスフェノールＡ型エポキシ樹脂、三菱ケミカル（株）製）
［Ａ］−４  “Ｅｐｏｔｅｃ（登録商標）”ＹＤ１３６（ビスフェノールＡ型エポキシ樹脂、ＫＵＫＤＯ社製）
［Ａ］−５  “ｊＥＲ（登録商標）”１５４（フェノールノボラック型エポキシ樹脂、三菱ケミカル（株）製）
［Ａ］−６  “エポトート（登録商標）”ＹＤＰＮ６３８（フェノールノボラック型エポキシ樹脂、新日鉄住金化学（株）製）
［Ａ］−７  “Ｅｐｉｃｌｏｎ（登録商標）”８３０（ビスフェノールＦ型エポキシ樹脂、ＤＩＣ（株）製）
［Ａ］−８  “エポトート（登録商標）”ＹＤＦ２００１（ビスフェノールＦ型エポキシ樹脂、新日鉄住金化学（株）製）
［Ａ］−９  “ｊＥＲ（登録商標）”４０１０Ｐ（ビスフェノールＦ型エポキシ樹脂、三菱ケミカル（株）製）
［Ａ］−１０  “スミエポキシ（登録商標）”ＥＬＭ４３４（ジアミノジフェニルメタン型エポキシ樹脂、住友化学（株）製）。
【００６１】
・成分［Ｂ］：ジシアンジアミド
［Ｂ］−１  ＤＩＣＹ７（ジシアンジアミド、三菱ケミカル（株）製）。
【００６２】
・成分［Ｃ］：芳香族ウレア
［Ｃ］−１  “Ｏｍｉｃｕｒｅ（登録商標）”２４（トルエンビスジメチルウレア、ピィ・ティ・アイ・ジャパン（株）製）
［Ｃ］−２  ＤＣＭＵ９９（３−（３，４−ジクロロフェニル）−１，１−ジメチルウレア、保土ヶ谷化学工業（株）製）
［Ｃ］−３  “Ｄｙｈａｒｄ（登録商標）”  ＵＲ５０５（４，４’−メチレンビスフェニルジメチルウレア、ＣＶＣ社製）。
【００６３】
・成分［Ｄ］：ホウ酸エステル
［Ｄ］−１  “キュアダクト（登録商標）”Ｌ−０７Ｅ（ホウ酸エステル化合物を５質量部含む組成物、四国化成工業（株）製）。
【００６４】
・成分［Ｅ］：粒子
［Ｅ］−１  “ダイミックビーズ（登録商標）”ＵＣＮ−５１５０Ｄ（架橋ポリウレタン、大日精化工業（株）製）
［Ｅ］−２  “三菱（登録商標）”カーボンブラックＲＣＦ＃４０（カーボンブラック、三菱ケミカル（株）製）
［Ｅ］−３  “カネエース（登録商標）”ＭＸ−１２５（コアシェルゴム粒子、カネカ（株）製）
［Ｅ］−４  “ゼフィアック（登録商標）”Ｆ３２０（ビニル粒子、アイカ工業（株）製）。
【００６５】
・成分［Ｆ］：熱可塑性樹脂
［Ｆ］−１  “ビニレック（登録商標）”Ｋ（ポリビニルホルマール、ＪＮＣ（株）製）
［Ｆ］−２  “スミカエクセル（登録商標）”ＰＥＳ３６００Ｐ（ポリエーテルスルホン、住友化学（株）製）
［Ｆ］−３  ＹＰ―５０（フェノキシ樹脂、新日鉄住金化学（株）製）。
【００６６】
＜エポキシ樹脂組成物の調製方法＞
ステンレスビーカーに、［Ｂ］ジシアンジアミド、［Ｃ］芳香族ウレア、［Ｄ］ホウ酸エステルおよび［Ｅ］粒子以外の成分を所定量入れ、１５０℃まで昇温し、各成分が相溶するまで適宜混練した。１２０℃まで降温させた後、［Ｅ］粒子を配合し、３０分間混練した。６０℃まで降温させた後、［Ｄ］ホウ酸エステル成分と［Ｂ］ジシアンジアミドを配合し、３０分間混練した。後に、［Ｃ］芳香族ウレアを添加し、６０℃において３０分間混練することにより、エポキシ樹脂組成物を得た。エポキシ樹脂組成は、表１〜４に示した通りである。
【００６７】
＜エポキシ樹脂組成物の硬化時間の評価方法＞
エポキシ樹脂組成物の硬化時間は、キュラストメーターＶ型（ＪＳＲトレーディング（株）製）を用いて、前記方法で得たエポキシ樹脂組成物を１５０℃に加熱されたダイスにサンプルを入れ、ねじり応力をかけてサンプルの硬化の進行にともなう粘度上昇をダイスに伝わるトルクとし、ピークトルクの７０％に達した時間を硬化時間とした。
【００６８】
＜エポキシ樹脂組成物の保存安定性の評価方法＞
エポキシ樹脂組成物の保存安定性は、前記の方法で得た初期のエポキシ樹脂組成物をアルミカップに３ｇ秤量し、４０℃、７５％ＲＨの環境下で１４日間恒温恒湿槽内に静置した後のガラス転移温度をＴ１、初期のガラス転移温度Ｔ０とした時に、ガラス転移温度の変化量をΔＴｇ＝Ｔ１−Ｔ０と定義し、ΔＴｇの値で保存安定性を判定した。ガラス転移温度は、保存後のエポキシ樹脂３ｍｇをサンプルパンに量り取り、示差走査熱量分析計（Ｑ−２０００：ＴＡインスツルメント社製）を用い、−２０℃から１５０℃まで５℃／分で昇温して測定した。得られた発熱カーブの変曲点の中点をガラス転移温度として取得した。
【００６９】
＜エポキシ樹脂硬化物の曲げ弾性率の評価方法＞
エポキシ樹脂組成物を真空中で脱泡した後、２ｍｍ厚の“テフロン（登録商標）”製スペーサーにより厚み２ｍｍになるように設定したモールド中で、１５０℃の温度で９０分硬化させ、厚さ２ｍｍの板状の樹脂硬化物を得た。この樹脂硬化物から、幅１０ｍｍ、長さ６０ｍｍの試験片を切り出し、インストロン万能試験機（インストロン社製）を用い、スパンを３２ｍｍ、クロスヘッドスピードを１０ｍｍ／分にて３点曲げを実施し、曲げ弾性率を測定した。サンプル数ｎ＝５で測定した値の平均値を曲げ弾性率の値とした。
【００７０】
＜成分［Ｅ］の体積平均粒子径の測定方法＞
粒子径分布測定装置ＬＡ−９５０（ＨＯＲＩＢＡ（株）製）を用い、ドライユニットにて、空気中に分散させた粒子の体積平均粒子径をＪＩＳ  Ｚ８８２５−１（２００１）に従って３回測定し、その平均値を採用した。
【００７１】
＜成分［Ｅ］の溶解状態の確認方法＞
ステンレスビーカーに、［Ｂ］ジシアンジアミド、［Ｃ］芳香族ウレアおよび［Ｄ］ホウ酸エステル以外の成分を室温にて所定量入れた後、１５０℃まで昇温し混練した。１２０℃まで降温させた後、［Ｅ］粒子を配合し、３０分間混練した。６０℃まで降温させた後、［Ｄ］ホウ酸エステル成分を配合し、３０分間混練した。得られた樹脂組成物の適量を、ペーストセルユニットに挟み、粒子径分布測定装置ＬＡ−９５０（ＨＯＲＩＢＡ（株）製）を用い、ＪＩＳ  Ｚ８８２５−１（２００１）に従って、体積平均粒子径を算出した。前記＜成分［Ｅ］の体積平均粒子径の測定方法＞にて［Ｅ］粒子の体積平均粒子径を求め、混練前後の差の絶対値が２％以内であるものを、不溶と判断した。
【００７２】
＜エポキシ樹脂組成物の最低粘度観測温度の評価方法＞
前記＜エポキシ樹脂組成物の調製方法＞に準じて得られたエポキシ樹脂組成物を３ｇ秤量し、直径４０ｍｍおよび直径５０ｍｍのパラレルプレートで挟み込み、回転型動的粘度弾性測定装置（ＡＲＥＳ  Ｗ／ＦＣＯ：ＴＡインスツルメント社製）を用いて、周波数３．１４ｒａｄ／ｓ、５℃／分の速度にて４０℃から２５０℃まで温度を上げた際の前記エポキシ樹脂組成物の粘度を測定した。このとき、前記エポキシ樹脂組成物が最も低い粘度を示した際の温度を最低粘度観測温度の値とした。
【００７３】
＜プリプレグの作製方法＞
前記＜エポキシ樹脂組成物の調製方法＞に準じて得られたエポキシ樹脂組成物を、ナイフコーターを用いて離型紙上に塗布し、樹脂フィルムを２枚作製した。次に、シート状に一方向に配列させた炭素繊維“トレカ（登録商標）”Ｔ７００Ｓ−１２Ｋ−６０Ｅ（東レ（株）製、目付１５０ｇ／ｍ２）に、得られた樹脂フィルム２枚を炭素繊維の両面から重ね、温度８５℃、圧力２ＭＰａの条件で加圧加熱して熱硬化性樹脂組成物を含浸させ、プリプレグを得た。このとき、プリプレグの繊維質量含有率（Ｗｆ）は６７％となるように離型紙上の樹脂量を調整した。
【００７４】
＜プリプレグの積層体の加圧成形方法＞
前記＜プリプレグの作製方法＞に準じて作製したプリプレグを０°および４５°方向に２４０ｍｍ角の大きさにカットし、［４５／０／−４５／９０］ｓの積層構成で８層、疑似等方に積層し、２４０ｍｍ角のプリプレグ積層体を作製した。
【００７５】
成形における金型は両面型であって、下型は凹形状となっており、縦横の幅がいずれも２５０ｍｍであり、２５ｍｍのキャビティを有している。上型凸形状となっており、凸部は下型のキャビティ部を埋めるような形状であり、金型の材質はＳＳ４００である。あらかじめ、両面型を１５０℃に加熱・温調した状態で、下型キャビティ部中央に、前記方法で作製したプリプレグの積層体を配置した後、型を閉じ、面圧５ＭＰａで６分間加圧した。６分間経過後、両面型からプリプレグ積層体を脱型し、繊維強化複合材料を得た。
【００７６】
＜ＣＡ／ＰＡの評価方法＞
前記＜プリプレグの作製方法＞に準じて作製したプリプレグを、３００ｍｍの正方形に裁断し、［０°／９０°／０°／９０°／０°］１の構成で５層積層したものを、１５０℃に加熱した５００ｍｍ角の２枚のステンレス製の板に上下から挟みこみ、加圧時間１０分、加圧力５ＭＰａの条件で成形し、平板状の成形体を得た。上記方法で得た成形体を、複合機を用い等倍でスキャンして画像化した。画像解析ソフトにて、白色部分と黒色部分に二値化し、黒色部分の面積を算出し、成形体の投影面積（ＰＡ）とした。積層体の投影面積（ＣＡ）は、３００ｍｍ幅の正方形であるため、９００００ｍｍ２となる。上記方法で得られたＰＡおよびＣＡの値から、ＣＡ／ＰＡを得た。
【００７７】
＜表面品位の評価方法＞
前記＜プリプレグの積層体の加圧成形方法＞に準じて得られた成形体の表面を観察し、良好な場合はＡ評価、表面にわずかな樹脂枯れが生じている場合をＢ評価、顕著な樹脂枯れ、および、繊維の蛇行が生じている場合はＣ評価とした。
【００７８】
＜一方向繊維強化複合材料の０°曲げ強度の評価方法＞
上記＜プリプレグの作製方法＞に従って作製したプリプレグを２４０ｍｍ角の大きさにカットし、繊維方向を揃え、１６プライ積層し、２４０ｍｍ角のプリプレグ積層体を作製した。
【００７９】
成形における金型は両面型であって、下型は凹形状となっており、縦横の幅がいずれも２５０ｍｍであり、２５ｍｍのキャビティを有している。上型凸形状となっており、凸部は下型のキャビティ部を埋めるような形状であり、金型の材質はＳＳ４００である。あらかじめ、両面型を表に示す成形温度に加熱・温調した状態で、下型キャビティ部中央に、上記方法で作製したプリプレグの積層体を配置した後、型を閉じ、面圧５ＭＰａで６分間加圧した。６分間経過後、両面型からプリプレグ積層体を脱型して得られた繊維強化プラスチックを、幅１５ｍｍ、長さ１００ｍｍとなるように切り出し、インストロン万能試験機（インストロン社製）を用い、ＪＩＳ  Ｋ７０１７（１９８８）に従って３点曲げを実施した。クロスヘッド速度５．０ｍｍ／分、スパン８０ｍｍ、厚子径１０ｍｍ、支点径４ｍｍで測定を行い、曲げ強度を測定した。かかる０°曲げ強度は、６個の試料について測定し、繊維質量含有率を６０質量％とした換算値を算出して、その平均を０°曲げ強度として求めた。
【００８０】
（実施例１）
［Ａ］エポキシ樹脂として“ｊＥＲ（登録商標）”８２８を３０質量部、“ｊＥＲ（登録商標）”１５４を７０質量部、［Ｂ］ジシアンジアミドとしてＤＩＣＹ７を１２．５質量部、［Ｃ］芳香族ウレア化合物として“Ｏｍｉｃｕｒｅ（登録商標）”２４を８．１質量部、［Ｄ］ホウ酸エステルを含む混合物として“キュアダクト（登録商標）”Ｌ−０７Ｅを１．０質量部、［Ｅ］粒子として“ダイミックビーズ（登録商標）”ＵＣＮ−５１５０Ｄを４質量部用いて、前記＜エポキシ樹脂組成物の調製方法＞に従ってエポキシ樹脂組成物を調製した。このエポキシ樹脂組成物（１）成分［Ｄ］の含有量／成分［Ｃ］の含有量は０．００６、（２）成分［Ａ］の活性基モル数／成分［Ｂ］の活性水素モル数は０．９、（３）成分［Ａ］の含有量／成分［Ｃ］の含有量は１２である。
【００８１】
このエポキシ樹脂組成物に含まれる構成要素［Ｅ］粒子の体積平均粒子径を、＜成分［Ｅ］の体積平均粒子径の測定方法＞に従って測定したところ、１５μｍであり、＜成分［Ｅ］の溶解状態の確認方法＞に従って、粒子の溶解性を判定したところ、体積平均粒子径が１５μｍであったため、「不溶」と判断した。
【００８２】
このエポキシ樹脂組成物を、＜エポキシ樹脂組成物の硬化時間の評価方法＞に従って測定したところ、１１０秒であり、良好な硬化時間を示した。
【００８３】
また、このエポキシ樹脂組成物を、＜エポキシ樹脂組成物の保存安定性の評価方法＞に従って評価したΔＴｇは２２℃で、良好な保存安定性を示した。
【００８４】
また、このエポキシ樹脂を＜エポキシ樹脂組成物の最低粘度観測温度の測定方法＞に従って最低粘度観測温度を測定したところ、１０８℃で最低粘度を示した。
【００８５】
さらに、エポキシ樹脂組成物を＜エポキシ樹脂組成物の曲げ弾性率の評価方法＞に従って曲げ弾性率を測定したところ、３．７ＧＰａであった。
【００８６】
前記＜プリプレグの作製方法＞に従ってプリプレグを作製し、＜ＣＡ／ＰＡの評価方法＞に従って評価したＣＡ／ＰＡは１．１３であった。
【００８７】
前記＜プリプレグの積層体の加圧成形方法＞に記載の方法で、繊維強化複合材料（ＣＦＲＰ）を作製し、＜表面品位の評価方法＞に従って評価した表面品位はＢ評価であり、良好であった。
【００８８】
前記＜一方向繊維強化複合材料の０°曲げ強度の評価方法＞に記載の方法で成形した繊維強化複合材料（ＣＦＲＰ）の０°曲げ強度は１６４０ＭＰａと良好な値を示した。
【００８９】
（実施例２〜１２）
樹脂組成をそれぞれ表１、２に示したように変更した以外は、実施例１と同じ方法でエポキシ樹脂組成物、プリプレグ、および、ＣＦＲＰを作製した。これらのエポキシ樹脂組成物の（１）成分［Ｄ］の含有量／成分［Ｃ］の含有量は０．００６〜０．０４５、（２）成分［Ａ］の活性基モル数／成分［Ｂ］の活性水素モル数は０．９〜１．２、（３）成分［Ａ］の含有量／成分［Ｃ］の含有量は１２〜２５の範囲内であった。これらのエポキシ樹脂組成物に使用した粒子の体積平均粒子径は１５〜２４μｍであり、また、成分［Ｅ］粒子のエポキシ樹脂への溶解性は「不溶」と判定した。
【００９０】
得られたエポキシ樹脂組成物は、いずれも実施例１と同様、硬化時間および保存安定性は良好であった。また、硬化物の曲げ弾性率は３．６〜３．９ＧＰａであった。
【００９１】
ＣＡ／ＰＡの値は、１．０９〜１．３５であり、ＣＦＲＰの表面品位はＡもしくはＢ評価と、良好であった。繊維強化複合材料の０°曲げ強度は１６０８〜１６９９ＭＰａと高く、機械特性に優れたものであった。
【００９２】
（比較例１）
［Ｅ］粒子として“カネエース（商標登録）”ＭＸ−１２５を添加したこと以外は、実施例１と同じ方法でエポキシ樹脂組成物、プリプレグ、エポキシ樹脂硬化物、および、ＣＦＲＰを作製した。樹脂組成および評価結果は、表３に示した通りである。（１）成分［Ｄ］の含有量／成分［Ｃ］の含有量は０．０２３、（２）成分［Ａ］の活性基モル数／成分［Ｂ］の活性水素モル数は１．０、（３）成分［Ａ］の含有量／成分［Ｃ］の含有量は１５である。粒子の体積平均粒子径は０．１μｍであり、また、粒子の溶解性は「不溶」と判定した。
【００９３】
得られたエポキシ樹脂組成物の硬化時間および保存安定性、曲げ弾性率は良好であったが、ＣＡ／ＰＡの値は１．９０であり、繊維の配向乱れが生じたために繊維強化複合材料の０°曲げ強度は１３７３ＭＰａと低いものであった。また、成形品表面に顕著な繊維の配向乱れが生じたため、ＣＦＲＰの表面品位はＣ評価とした。
【００９４】
（比較例２）
［Ｅ］粒子を添加しなかったこと以外は、実施例１と同じ方法でエポキシ樹脂組成物、プリプレグ、エポキシ樹脂硬化物、および、ＣＦＲＰを作製した。樹脂組成および評価結果は、表３に示した通りである。（１）成分［Ｄ］の含有量／成分［Ｃ］の含有量は０．０３３、（２）成分［Ａ］の活性基モル数／成分［Ｂ］の活性水素モル数は１．０、（３）成分［Ａ］の含有量／成分［Ｃ］の含有量は２２である。
【００９５】
得られたエポキシ樹脂組成物の硬化時間および保存安定性、曲げ弾性率は良好であったが、ＣＡ／ＰＡの値は１．８９であり、繊維強化複合材料の０°曲げ強度は１３０８ＭＰａと低いものであった。ＣＦＲＰの表面に繊維の蛇行が散見されたため、ＣＦＲＰの表面品位はＣ評価とした。
【００９６】
（比較例３）
［Ｄ］ホウ酸エステルを添加しなかったこと以外は、実施例１と同じ方法でエポキシ樹脂組成物、プリプレグ、エポキシ樹脂硬化物、および、ＣＦＲＰを作製した。樹脂組成および評価結果は、表３に示した通りである。（１）成分［Ｄ］の含有量／成分［Ｃ］の含有量は０、（２）成分［Ａ］の活性基モル数／成分［Ｂ］の活性水素モル数は１．０、（３）成分［Ａ］の含有量／成分［Ｃ］の含有量は２３である。粒子の体積平均粒子径は１５μｍ、粒子の溶解性は「不溶」と判定した。
【００９７】
得られたエポキシ樹脂組成物の硬化時間および曲げ弾性率は良好であったが、保存安定性は不十分であった。ＣＡ／ＰＡの値は１．３０であり、繊維強化複合材料の０°曲げ強度は１５４９ＭＰａと良好であったが、ＣＦＲＰの表面に顕著な樹脂枯れが散見されたため、ＣＦＲＰの表面品位はＣ評価とした。
【００９８】
（比較例４）
［Ｂ］ジシアンジアミドとしてＤＩＣＹ７を１３．７部添加したこと以外は、実施例１と同じ方法でエポキシ樹脂組成物、プリプレグ、エポキシ樹脂硬化物、および、ＣＦＲＰを作製した。樹脂組成および評価結果は、表３に示した通りである。（１）成分［Ｄ］の含有量／成分［Ｃ］の含有量は０．０２５、（２）成分［Ａ］の活性基モル数／成分［Ｂ］の活性水素モル数は０．８、（３）成分［Ａ］の含有量／成分［Ｃ］の含有量は１６である。粒子の体積平均粒子径は１５μｍ、粒子の溶解性は「不溶」と判定した。
【００９９】
得られたエポキシ樹脂組成物の硬化時間および保存安定性は良好であり、ＣＡ／ＰＡの値は１．２２であったが、ＣＦＲＰの表面に白色固体が多量に析出したため、ＣＦＲＰの表面品位はＣ評価とした。また、曲げ弾性率が３．０ＧＰａと著しく低いものであるため、繊維強化複合材料の０°曲げ強度は１４４２ＭＰａと低いものであった。
【０１００】
（比較例５）
［Ｂ］ジシアンジアミドとしてＤＩＣＹ７を６．９部添加したこと以外は、実施例１と同じ方法でエポキシ樹脂組成物、プリプレグ、エポキシ樹脂硬化物、および、ＣＦＲＰを作製した。樹脂組成および評価結果は、表３に示した通りである。（１）成分［Ｄ］の含有量／成分［Ｃ］の含有量は０．０３３、（２）成分［Ａ］の活性基モル数／成分［Ｂ］の活性水素モル数は１．７、（３）成分［Ａ］の含有量／成分［Ｃ］の含有量は２２である。粒子の体積平均粒子径は１５μｍ、粒子の溶解性は「不溶」と判定した。
【０１０１】
得られたエポキシ樹脂組成物の保存安定性、曲げ弾性率は良好だが、硬化時間が不十分なものとなった。ＣＡ／ＰＡの値は１．４６であり、繊維強化複合材料の０°曲げ強度は１４８９ＭＰａと低いものであった。ＣＦＲＰの表面品位はＢ評価であった。
【０１０２】
（比較例６）
［Ｃ］芳香族ウレアとして“Ｏｍｉｃｕｒｅ（登録商標）”２４を１１部添加したこと以外は、実施例１と同じ方法でエポキシ樹脂組成物、プリプレグ、エポキシ樹脂硬化物、および、ＣＦＲＰを作製した。樹脂組成および評価結果は、表３に示した通りである。（１）成分［Ｄ］の含有量／成分［Ｃ］の含有量は０．０１４、（２）成分［Ａ］の活性基モル数／成分［Ｂ］の活性水素モル数は１．０、（３）成分［Ａ］の含有量／成分［Ｃ］の含有量は９である。粒子の体積平均粒子径は１５μｍ、粒子の溶解性は「不溶」と判定した。
【０１０３】
得られたエポキシ樹脂組成物の硬化時間は良好であったが、保存安定性と曲げ弾性率は著しく低く、繊維強化複合材料の０°曲げ強度は１４４２ＭＰａと低いものであった。ＣＡ／ＰＡの値は１．２０であったが、ＣＦＲＰの表面に樹脂枯れが散見されたため、ＣＦＲＰの表面品位はＣ評価とした。
【０１０４】
（比較例７）
［Ｃ］芳香族ウレアとして“Ｏｍｉｃｕｒｅ（登録商標）”２４を３部添加したこと以外は、実施例１と同じ方法でエポキシ樹脂組成物、プリプレグ、エポキシ樹脂硬化物、および、ＣＦＲＰを作製した。樹脂組成および評価結果は、表４に示した通りである。（１）成分［Ｄ］の含有量／成分［Ｃ］の含有量は０．０５０、（２）成分［Ａ］の活性基モル数／成分［Ｂ］の活性水素モル数は１．０、（３）成分［Ａ］の含有量／成分［Ｃ］の含有量は３３である。粒子の体積平均粒子径は１５μｍ、粒子の溶解性は「不溶」と判定した。
【０１０５】
得られたエポキシ樹脂組成物の保存安定性、曲げ弾性率は良好であったが、硬化時間は不十分であった。ＣＡ／ＰＡの値は１．４４であり、繊維強化複合材料の０°曲げ強度は１４９３ＭＰａと低いものであった。ＣＦＲＰの表面品位はＢ評価であった。
【０１０６】
（比較例８）
［Ｄ］ホウ酸エステルとして“キュアダクト（登録商標）”Ｌ−０７Ｅを７部添加したこと以外は、実施例１と同じ方法でエポキシ樹脂組成物、プリプレグ、エポキシ樹脂硬化物、および、ＣＦＲＰを作製した。樹脂組成および評価結果は、表４に示した通りである。（１）成分［Ｄ］の含有量／成分［Ｃ］の含有量は０．０４８、（２）成分［Ａ］の活性基モル数／成分［Ｂ］の活性水素モル数は１．０、（３）成分［Ａ］の含有量／成分［Ｃ］の含有量は１４である。粒子の体積平均粒子径は１５μｍ、粒子の溶解性は「不溶」と判定した。
【０１０７】
得られたエポキシ樹脂組成物の保存安定性、曲げ弾性率は良好であったが、硬化時間が不十分なものであった。ＣＡ／ＰＡの値は１．４４であり、繊維強化複合材料の０°曲げ強度は１４９８ＭＰａと低いものであった。ＣＦＲＰの表面品位はＢ評価であった。
【０１０８】
（比較例９）
［Ｂ］ジシアンジアミドとしてＤＩＣＹ７を５．３部、［Ｃ］芳香族ウレアとしてＤＣＭＵ９９を３部添加し、［Ｅ］粒子を添加しなかったこと以外は、実施例１と同じ方法でエポキシ樹脂組成物、プリプレグ、エポキシ樹脂硬化物、および、ＣＦＲＰを作製した。樹脂組成および評価結果は、表４に示した通りである。（１）成分［Ｄ］の含有量／成分［Ｃ］の含有量は０．０５０、（２）成分［Ａ］の活性基モル数／成分［Ｂ］の活性水素モル数は１．８、（３）成分［Ａ］の含有量／成分［Ｃ］の含有量は３３である。
【０１０９】
得られたエポキシ樹脂組成物の保存安定性、曲げ弾性率は良好であったものの、硬化時間は不十分であった。ＣＡ／ＰＡの値は２．５０であり、繊維強化複合材料の０°曲げ強度は１２９８ＭＰａと低いものであった。ＣＦＲＰの表面に著しい繊維の蛇行が見られたため、ＣＦＲＰの表面品位はＣ評価とした。
【０１１０】
（比較例１０）
［Ｄ］ホウ酸エステル、［Ｅ］粒子を添加しなかったこと以外は、実施例１と同じ方法でエポキシ樹脂組成物、プリプレグ、エポキシ樹脂硬化物、および、ＣＦＲＰを作製した。樹脂組成および評価結果は、表４に示した通りである。（１）成分［Ｄ］の含有量／成分［Ｃ］の含有量は０、（２）成分［Ａ］の活性基モル数／成分［Ｂ］の活性水素モル数は１．０、（３）成分［Ａ］の含有量／成分［Ｃ］の含有量は２３であった。
【０１１１】
得られたエポキシ樹脂組成物の硬化時間と曲げ弾性率は良好であったものの、保存安定性は著しく低いものとなった。ＣＡ／ＰＡの値は１．９０であり、繊維強化複合材料の０°曲げ強度は１３０２ＭＰａと低いものであった。ＣＦＲＰの表面に繊維の蛇行および樹脂枯れが散見されたため、ＣＦＲＰの表面品位はＣ評価とした。
【０１１２】
（比較例１１）
［Ｂ］ジシアンジアミドとしてＤＩＣＹ７を５部添加したこと、［Ｄ］ホウ酸エステルを添加しなかったこと、［Ｅ］粒子として“ゼフィアック（登録商標）”Ｆ３２０を添加したこと以外は、実施例１と同じ方法でエポキシ樹脂組成物、プリプレグ、エポキシ樹脂硬化物、および、ＣＦＲＰを作製した。樹脂組成および評価結果は、表４に示した通りである。（１）成分［Ｄ］の含有量／成分［Ｃ］の含有量は０、（２）成分［Ａ］の活性基モル数／成分［Ｂ］の活性水素モル数は２．０、（３）成分［Ａ］の含有量／成分［Ｃ］の含有量は２０である。粒子の体積平均粒子径は２μｍ、粒子の溶解性は「溶解」と判定した。
【０１１３】
得られたエポキシ樹脂組成物の硬化時間、曲げ弾性率は良好であったものの、保存安定性は著しく低いものであった。ＣＡ／ＰＡの値は１．８０であり、繊維強化複合材料の０°曲げ強度は１３２１ＭＰａと低いものであった。ＣＦＲＰの表面に樹脂枯れが散見されたため、ＣＦＲＰの表面品位はＣ評価とした。
【０１１４】
【表１】
2019210464.tif 000002
【０１１５】
【表２】
2019210464.tif 000003
【０１１６】
【表３】
2019210464.tif 000004
【０１１７】
【表４】
2019210464.tif 000005
【０１１８】
なお、表中の各成分の単位は質量部である。
【産業上の利用可能性】
【０１１９】
本発明に記載のエポキシ樹脂組成物を用いることで、速硬化性と保存安定性が共に優れ、かつ、加圧成形において繊維の配向乱れを抑制することができるプリプレグを提供することができるため、ハイサイクル成形を必要とする産業用途に好ましく用いられる。さらに、表面品位にも優れることから、自動車の外板用途に特に好ましく用いられる。